(57)【要約】  頭部形状に成形されたかつらベース（２）に対し毛髪（３）を取り付ける。毛髪（３）は、脂肪族ポリアミド樹脂でなる第１の人工毛髪（３Ａ）と、脂肪族ポリアミド樹脂及び半芳香族ポリアミド樹脂でなる第２の人工毛髪（３Ｂ）と、が３０：５０〜６０：４０の範囲での任意の割合で混合して含まれてなる。第１の人工毛髪（３Ａ）と第２の人工毛髪（３Ｂ）とは同一径で換算して所定の範囲内の曲げ剛性値を有する。第１の人工毛髪（３Ａ）及び第２の人工毛髪（３Ｂ）は、何れも、温度２０℃、湿度４０％の測定条件下において、直径８０μｍで換算して７．８×１０−５Ｎ・ｃｍ２／本以下の曲げ剛性値を有し、第１の人工毛髪３Ａと第２の人工毛髪３Ｂとの曲げ剛性値の差が１．５〜２．０×１０−５Ｎ・ｃｍ２／本である。これにより、ポリアミド繊維の持つ柔軟性や高熱セット性を維持しながら、ボリューム感を向上させ、且つ集束性の改善を図ることができる。
2010090191.tif 000002
【特許請求の範囲】
【請求項１】
かつらベースに毛髪が取り付けられて成るかつらにおいて、
上記毛髪が、脂肪族ポリアミド樹脂でなる第１の人工毛髪と脂肪族ポリアミド樹脂及び半芳香族ポリアミド樹脂でなる第２の人工毛髪とが重量比で３０：７０〜６０：４０の割合で混合してなることを特徴とするかつら。
【請求項２】
前記第２の人工毛髪は単層構造、鞘芯構造及び海島構造の組み合わせの何れかであることを特徴とする、請求項１に記載のかつら。
【請求項３】
前記第２の人工毛髪は鞘芯構造を有し、芯部が半芳香族ポリアミド樹脂でなり、鞘部が脂肪族ポリアミド樹脂でなることを特徴とする、請求項１に記載のかつら。
【請求項４】
前記第２の人工毛髪は海島構造を有し、海部が脂肪族ポリアミド樹脂でなり、島部が半芳香族ポリアミド樹脂でなることを特徴とする、請求項１に記載のかつら。
【請求項５】
前記第１の人工毛髪及び第２の人工毛髪は、何れも、温度２０℃、湿度４０％の測定条件下において、直径８０μｍで換算して７．８×１０−５Ｎ・ｃｍ２／本以下の曲げ剛性値を有することを特徴とする、請求項１に記載のかつら。
【請求項６】
前記第１の人工毛髪と第２の人工毛髪との曲げ剛性値の差が１．５〜２．０×１０−５Ｎ・ｃｍ２／本であることを特徴とする、請求項５に記載のかつら。
【発明の詳細な説明】
【技術分野】
【０００１】
本発明は、ポリアミド繊維からなる毛髪をかつらベースに取り付けてなるかつらに関する。
【背景技術】
【０００２】
かつらは頭部形状に成形したかつらベースに毛髪を取り付けて構成されている。かつらベースは、一般に合成樹脂製の人工皮膚若しくはネット地又はそれらの組み合わせで構成される。一方、毛髪としては、人毛やその他の動物から採取した天然毛髪か或いは合成繊維で作った人工毛髪が用いられている。人工毛髪として、ナイロンなどのポリアミド樹脂、ポリエステル樹脂、ポリ塩化ビニール樹脂、アクリル樹脂などの合成樹脂を素材にした繊維が実用化され、人毛の欠点である低強度、退色、スタイルの保持性などを克服している。合成樹脂を素材としたこれらの繊維の中でも、ポリアミド系繊維は、柔軟性、吸水性を有するため人毛に近く、また熱によるセットをしやすいことから、かつら用毛髪により適している。【０００３】
しかしながら、ポリアミド繊維は、弾性率や曲げ剛性値が他の繊維と比べて相対的に低いため、ポリアミド繊維で構成した毛髪をかつらベースに取り付けた場合、かつらベースからの毛髪の立ち上がりが小さい。よって、毛髪全体のボリューム感が生じ難く、立体感に劣るため、作製可能なヘアスタイルが限られてしまうという欠点がある。その上ポリアミド繊維を束にした時に、繊維同士が引き付け合って束になってくっついてしまう性質（以下、「集束性」と呼ぶ）があり、そのため、かつらベースに満遍なく取り付けても、繊維同士が凝集して複数の線状又は束状の塊になってしまうことや、コーミング時にコームの櫛歯の跡がついたままの状態になって不自然な外観になり易い側面もある。【０００４】
ポリアミド繊維を毛髪とする場合の不利な点を解消するために、例えばポリエステル繊維など、ポリアミドとは異素材の繊維をポリアミド繊維に混合することが知られている。特許文献１には、ナイロン繊維とポリエステル繊維とを混合した人工毛髪を備えたかつらが開示されており、特許文献２には、ポリアミド系人工毛髪に、モダアクリル、ポリ塩化ビニールなどの毛髪を併用したり人毛と併用してもよいことが開示されている。
【先行技術文献】
【特許文献】
【０００５】
【特許文献１】特開平９−３２４３１４号公報（［要約］参照）
【特許文献２】特開２００７−３３２５０７号公報（［００６７］参照）
【非特許文献】
【０００６】
【非特許文献１】川端季雄、繊維機械学会誌（繊維工学）、２６、１０、ｐｐ．７２１−７２８、１９７３
【非特許文献２】カトーテック株式会社、ＫＥＳ−ＳＨシングルヘアーベンディングテスター取扱説明書
【発明の概要】
【発明が解決しようとする課題】
【０００７】
公知の技術では、ポリアミド繊維に対しポリアミド繊維と異なる素材からなる繊維を混合することで、ボリューム感を向上させ、また集束性を解消することは可能であろう。しかし一方では、異なる繊維を混合して毛髪とすることで下記の不利な点が生じてしまう。
すなわち、第１に、異素材の繊維を混合させることでポリアミド特有の柔軟性が失われて風合いが変化すること、第２に、異素材の混合により溶融温度や軟化温度が異なるため、ヒーターでカール付けを行うと、適正温度以外では縮れが発生すること、第３に、カールの保持性に劣るためスタイルが崩れやすいこと、さらに第４に、素材の吸水性の違いにより付与したカールの挙動が異なることで不自然な外観になり易いことなど、別の課題が生じる。【０００８】
そこで、本発明は、上記の課題を解消して、ポリアミド繊維の持つ柔軟性や高熱セット性を維持しながら、ボリューム感を向上させ、且つ集束性の改善を図ることのできるかつらを提供することを目的とする。
【課題を解決するための手段】
【０００９】
上記目的を達成するため、本発明の構成は、かつらベースとこのかつらベースに取り付けた毛髪を有するかつらにおいて、毛髪が、脂肪族ポリアミド樹脂でなる第１の人工毛髪と脂肪族ポリアミド樹脂及び半芳香族ポリアミド樹脂を配合してなる第２の人工毛髪とが重量比で３０：７０〜６０：４０の割合で混合してかつらベースに取り付けられていることを特徴とする。
上記構成において、第２の人工毛髪は、脂肪族ポリアミド樹脂と半芳香族ポリアミド樹脂とが単層構造、鞘芯構造及び海島構造の組み合わせの何れかでなっていることが好ましい。
上記構成において、第２の人工毛髪は鞘芯構造を有し、芯部が半芳香族ポリアミド樹脂でなり、鞘部が脂肪族ポリアミド樹脂でなることが好ましい。
上記構成において、第２の人工毛髪は、好ましくは、海部が脂肪族ポリアミド樹脂、島部が半芳香族ポリアミド樹脂でなる海島構造を有する。
上記構成において、第１の人工毛髪及び第２の人工毛髪は、何れも、温度２０℃、湿度４０％の測定条件下において、直径８０μｍで換算して、７．８×１０−５Ｎ・ｃｍ２／本以下の曲げ剛性値を有することが好ましい。
上記構成において、第１の人工毛髪と第２の人工毛髪との曲げ剛性値の差は、１．５〜２．０×１０−５Ｎ・ｃｍ２／本であることが好ましい。
【発明の効果】
【００１０】
本発明によれば、毛髪素材として、ポリアミド樹脂のうち異なる種類のポリアミド樹脂から組成して人工毛髪を成形し、この同種のポリアミド樹脂だけで作った人工毛髪をかつらベースに取り付けることでかつらを作製している。従って、これらの人工毛髪をひとつのかつらに混合して取り付けてもポリアミドの持つ基本的な性質は変わらないので、カールの付与においても縮れの発生が起こらずに一つの温度で適正なカール付けが可能で、且つ、カールの保持性が高くヘアスタイルが崩れ難い。また混合する人工毛髪の曲げ剛性値の上限値、及び混合する人工毛髪同士の剛性値の差の適正範囲を見出し、この適正範囲内の第1及び第２の人工毛髪をかつらに取り付けることで、ポリアミド繊維の持つ柔軟性を失うことなくボリューム感を向上することができ、作製可能なヘアスタイルの多様性が実現する。さらに混合する人工毛髪それぞれの組成が異なっていることで異素材からなる繊維を混合した場合と同様に集束性が改善され、自然な外観が生じ、コーミングなどの扱いも容易になる。
【図面の簡単な説明】
【００１１】
【図１】本発明の実施形態に係るかつらを模式的に示す図である。
【図２】図１に示す毛髪の構造を示し、（Ａ）は単層構造を有する毛髪、（Ｂ）は鞘芯構造を有する毛髪、（Ｃ）は海島構造を有する毛髪をそれぞれ模式的に示す図である。
【図３】紡糸装置における吐出部近傍を模式的に示し、（Ａ）は模式図、（Ｂ）はノズルの平面図である。
【図４】人工毛髪の製造システムを概念的に示し、（Ａ）は単層構造を有する人工毛髪の製造システム、（Ｂ）は鞘芯構造を有する人工毛髪の製造システムの概念図である。
【図５】作製した毛材にカールを施す工程を模式的に示す図である。
【図６】人工毛髪をかつらベースに取り付ける工程を模式的に示す図である。
【図７】柔軟性の評価手順を模式的に示す図である。
【図８】スタイルセット性の評価手順を模式的に示す図である。
【図９】スタイル保持性の評価手順を模式的に示す図である。
【図１０】集束性の評価方法を模式的に示す図である。
【図１１】柔軟性を示す毛束の回復率の結果を示すグラフである。
【図１２】スタイルセット性に関する毛束高さアップ率の結果を示すグラフである。
【図１３】スタイル保持性を示す毛束高さアップ率の結果を示すグラフである。
【図１４】集束性を示す毛束幅拡大率の結果を示すグラフである。
【図１５】カールセット性を示す毛束カール径の結果を示すグラフである。
【図１６】カール保持性を示すカール径伸び率の結果を示すグラフである。
【符号の説明】
【００１２】
１：かつら
２，４１：かつらベース
３，４，５，６，４３，６２：人工毛髪（毛髪）
３Ａ：第１の人工毛髪
３Ｂ：第２の人工毛髪
５ａ：芯部
５ｂ：鞘部
６ａ：海部
６ｂ：島部
７ａ：シリンダー
７ｂ：ノズル
７ｃ、７ｄ：樹脂
７ｅ：開孔
１１，２６Ａ，２６Ｂ：溶融槽
１２，２７Ａ、２７Ｂ：ギアポンプ
１３，２８：吐出部
１４：温水浴
１５：第１延伸ローラ
１６：第１乾熱槽
１７：第２延伸ローラ
１８：第２乾熱槽
１９：第３延伸ローラ
２０：第３乾熱槽
２１：オイリング装置
２２：第４延伸ローラ
２３：ブラスト機
２４：巻取機
３０：毛束
３１：毛髪
３２：縫糸
３３：アルミパイプ
４１：かつらベース
４２：鉤針
４２Ａ：先端鉤部
４３：毛髪
５１：フィラメント
６０：スワッチ
６１：仮想かつらベース
６２：毛髪
６３：負荷用板
６４：櫛
【発明を実施するための形態】
【００１３】
以下、図面を参照しながら、本発明を実施の形態について説明する。
図１は、本発明の実施形態に係るかつらを模式的に示す図である。本発明の実施形態に係るかつら１は、頭部形状に形成されたかつらベース２と、このかつらベース２に取り付けられた毛髪（「人工毛髪」ともいう。）３と、を有する。図１ではかつらベース２に数本の毛髪３しか図示していないが、実際にはかつらベース２の全体に所定の密度で取り付けられている。
毛髪３は、種類の異なるポリアミド樹脂を素材とした複数の人工毛髪３Ａ、３Ｂとが所定の割合で混合されている。この実施形態では、脂肪族ポリアミド樹脂でなる第１の人工毛髪３Ａと、脂肪族ポリアミド樹脂と半芳香族ポリアミド樹脂とを一体化してなる第２の人工毛髪３Ｂと、を所定の割合で混ぜ合わせてかつらベース２に取り付けられている。第１の人工毛髪３Ａ及び第２の人工毛髪３Ｂの何れもポリアミド樹脂に属するものであるので、ポリアミド樹脂の基本的な性質が毛髪毎に変らない。よって、第１の人工毛髪３Ａ及び第２の人工毛髪３Ｂとしてかつらベース２に取り付ける前に、カールを毛材に付与する際の熱によっても縮みが生じ難い。
【００１４】
本発明に適用する毛髪、即ち、人工毛髪３は、天然毛髪の曲げ剛性に近似させるために、天然毛髪における曲げ剛性値の上限値以下、具体的には、７．８×１０−５Ｎ・ｃｍ２／本以下の曲げ剛性値を有するとよい。この値は温度２０℃、湿度４０％の環境下で測定し、その測定値を断面直径が８０μｍとした場合の換算した値である。以下、特に断らない限り、曲げ剛性値はこの環境下で測定して換算した値で示すものとする。
【００１５】
ここで、曲げ剛性値とは、繊維の触感や質感など風合いに関連する物性値で、曲げるときに必要な力の大きさを示しており、川端式測定法により数値化できるものとして繊維織物産業で広く認知されている物性値である（非特許文献１）。一本の繊維や毛髪の曲げ剛性値を測定できる装置も開発されている（非特許文献２）。この曲げ剛性値は曲げ剛さとも呼ばれ、人工毛髪に単位の大きさの曲げモーメントを加えたとき、それによって生じた曲率変化の逆数で定義される。人工毛髪の曲げ剛性値が大きいほど、曲げに強く撓み難い、つまり、硬く曲げにくい人工毛髪である。逆にこの曲げ剛性値が小さい程、曲げ易く、柔らかい人工毛髪であるといえる。
【００１６】
毛髪３の組成としては、脂肪族ポリアミド、半芳香族ポリアミドの単一成分、種類の異なる脂肪族ポリアミド同士のブレンド、種類の異なる半芳香族ポリアミド同士によるブレンド、又は、脂肪族ポリアミドと半芳香族ポリアミドとのブレンドが考えられる。本発明の実施形態において、毛髪３の素材としては、特に、第１の人工毛髪３Ａでは脂肪族ポリアミド樹脂を用い、第２の人工毛髪３Ｂでは脂肪族ポリアミド樹脂と半芳香族ポリアミド樹脂を用いる。ポリアミド樹脂であっても全芳香族ポリアミド樹脂を用いた繊維では曲げ剛性値が高く天然毛髪の曲げ剛性値の上限値を上回ってしまうので好ましくない。脂肪族ポリアミド樹脂としては、ナイロン４、ナイロン６、ナイロン６６、ナイロン４６、ナイロン６１０、ナイロン１２などがあり、半芳香族ポリアミド樹脂としてはナイロン６Ｔ、ナイロン９Ｔ、ナイロンＭＸＤ６などがあり、何れも本発明で使用可能である。
【００１７】
毛髪３の構造に関しては、後述するように単層構造、海島や鞘芯などの複合構造が考えられるが、曲げ剛性値の上限値７．８×１０−５Ｎ・ｃｍ２／本以内で、且つ混合する人工毛髪同士の曲げ剛性値の差が１．５０〜２．０×１０−５Ｎ・ｃｍ２／本の範囲内であれば毛髪３の構造は特に問わない。
【００１８】
図２は、図１に示す毛髪３の構造を示し、（Ａ）は単層構造を有する毛髪４、（Ｂ）は鞘芯構造を有する毛髪５、（Ｃ）は海島構造を有する毛髪６を模式的に示す図である。各毛髪４、５、６は、図示を省略するが、何れも表面に凹凸を有する。
毛髪３の一つとして例えば図２（Ａ）に模式的に示すように単層構造を有する毛髪４が挙げられ、毛髪３は単一の成分又は複数の成分の何れから成っていてもよい。
毛髪３の一つとして、図２（Ｂ）に模式的に示すように例えば鞘芯構造を有する毛髪５が挙げられ、毛髪５は芯部５ａの周りに鞘部５ｂを有し、芯部５ａと鞘部５ｂとがそれぞれ別の素材でなっている。芯部５ａの素材、鞘部５ｂの素材は何れも、単一の成分でも、複数の成分でもよい。
毛髪３の一つとして例えば図２（Ｃ）に模式的に示すように海島構造を有する毛髪６が挙げられる。毛髪６は、海部６ａと複数の島部６ｂとが遊離状に点在してなる径断面海島構造を有する。この海島構造はシリンダー構造とも呼ばれる。
もちろん、毛髪３は、鞘芯構造、海島構造以外の複合構造、例えばラメラ構造を有してもよいが、曲げ剛性値及びカール特性などの毛髪の性質を考慮すると、鞘芯構造や海島構造が好ましい。
【００１９】
ここで、第１の人工毛髪３Ａと第２の人工毛髪３Ｂとの曲げ剛性値の差が１．５０×１０−５Ｎ・ｃｍ２／本未満であると、かつらベース２に植設した時に毛髪全体にハリやコシがなくボリューム感が出なくなり、一方、その差が２．０×１０―５Ｎ・ｃｍ２／本以上であると第１の人工毛髪３Ａと第２の人工毛髪３Ｂとが相互に馴染まず、曲げ剛性値の高い方の毛髪が浮き上がったり、曲げ剛性値の低い方の毛髪が絡み付いて集束性を助長するので、１．５０〜２．０×１０−５Ｎ・ｃｍ２／本の範囲が好ましい。
【００２０】
本発明の実施形態においては、第１の人工毛髪３Ａ，第２の人工毛髪３Ｂは何れも同一の断面形状を有するのがよい。一般に、かつらベース２に人工毛髪３が取り付けられる場合、断面形状が異なる異形断面繊維を混合させることが広く行われている。これはかつらベース２に取り付けた毛髪の嵩高さ、つまりボリューム感を向上させたり、毛髪に当った光の反射光の角度を変えて毛髪表面の光沢を抑制することができるからである。しかし、一般的に採用されているこの手法では異形断面を有する繊維を混合させることでヨレやクセが付き易く、断面形状が異なることによる特有の表面光沢が出てしまうので、好ましくない。
【００２１】
ところで、ポリアミドから成る繊維そのものは特有の鏡面光沢があり、そのままではかつら用の毛髪には適さないので、人工毛髪としては光沢を抑えるために繊維表面が粗面化されていることが必要である。光沢を抑える手法としては多種あるが、研磨材などを繊維表面に噴射して粗面化する所謂ブラスト方法が、無機物などの異物を混入して繊維表面に凹凸を付ける方法と比較してポリアミド特有の柔軟性が損なわれないので好ましい。
【００２２】
人工毛髪は、かつら使用者の残っている頭髪の色になるべく一致する色に着色されるか或いは使用者の所望の毛髪の色に着色される。かつら着色方法としては人工毛髪の製造時に染料又は／及び顔料をポリアミド樹脂に混練する原着方法、人工毛髪の製造後に染料による染色がある。着色後の耐久性や仕上がり後の寸法安定性を考慮すると、原着方法が好ましい。原着方法としては、溶融紡糸する繊維と同一の樹脂に２〜６％の顔料を含有させたマスターバッチチップを溶融する樹脂に１０〜２０％ブレンドした状態で紡糸することで着色された人工毛髪が製造できる。
【００２３】
人工毛髪の製造について説明する。
人工毛髪は合成繊維を所定長にカットして作製される。合成繊維は一般的に熱可塑性樹脂を原料とする。熱可塑性樹脂を加熱すると固体から液体状に変化する性質を利用して繊維に成形する。熱可塑性樹脂から繊維への成形は、紡糸と延伸の２工程を経て行う。紡糸工程と延伸工程とは連続して行っても、別々に行ってもよい。原料や繊維の太さ及び強度に応じて選択する。
紡糸工程では、ペレット状の熱可塑性樹脂を加熱して溶解、即ち溶融したものをノズルに圧力を加えて送り込む。すると、樹脂がノズルの外側に設けた開孔から押し出されて繊維状となる。その際、ノズルに多数の開孔を設け、一度に１０〜２０本の繊維を押し出してもよい。
延伸工程では、延伸ローラの回転により一定のテンションを掛けながら連続的に熱を加えて引き延ばしながら繊維を巻き取る。これにより、紡糸された繊維を所望の太さや強度とすることができる。延伸の際においても、紡糸と同様、一度に紡糸済の繊維数十本を引き延ばしてもよい。
【００２４】
図３は、紡糸装置における吐出部近傍を模式的に示しており、（Ａ）は模式図、（Ｂ）はノズルの平面図である。溶解したポリアミド樹脂７ｃをシリンダー７ａに流し、ノズル７ｂに圧力を加えて送り込む。すると、ノズル７ｂにおける開孔７ｅから溶融樹脂が吐出し、符号７ｄで示すように繊維が押し出される。ここで、繊維の構造、即ち単層構造、鞘芯構造、海島構造又はその他の複合構造の何れとなるかは、主に、紡糸工程で使用するノズル７ｂの形状により、決定される。ノズルは分配板と呼ばれる第１のプレートの下に隙間を開けて第２のプレートを配置した構造を有しており、第１のプレートには樹脂を分配するために溝、突起、開孔の何れかが形成されており、第２のプレートには樹脂を吐出するための開孔が形成されている。この第１のプレートに対して溶解した樹脂を流し、第１のプレートにおける溝、突起、開孔の形状や配置関係、第２のプレートにおける開孔の形状や配置関係により、単層構造、特定の複合構造の何れの繊維を作製することができる。また、第２のプレートにおける開孔の形状を選択することで、繊維の断面形状を円、繭、馬蹄、十字状などにすることができる。
【００２５】
さらに単層構造、鞘芯構造の場合を例に挙げて具体的に説明する。
図４は、人工毛髪の製造システムを概念的に示し、（Ａ）は単層構造を有する人工毛髪の製造システム、（Ｂ）は鞘芯構造を有する人工毛髪の製造システムの概念図である。
単層構造からなる人工毛髪の場合、図４（Ａ）に示す溶融紡糸及び延伸装置によって製造される。
具体的には、ポリアミド樹脂チップ及び顔料を所定量混練したポリアミド樹脂チップを溶融槽１１に投入し、溶融した樹脂をギアポンプ１２で口径が０．３〜１．０ｍｍのノズルをセットした吐出部１３の送入口金に送出し、排出口金を出た繊維状の樹脂を４０〜８０℃の温水浴１４を通過させる。その後、第１延伸ローラ１５と第１乾熱槽１６を通過させて延伸を行い、第２延伸ローラ１７及び第２乾熱槽１８を通してさらに延伸を行い、第３延伸ローラ１９及び第３乾熱槽２０を通して繊維の寸法安定のための熱処理、つまりアニーリングをした後、静電気防止のためのオイリング装置２１に通す。最終工程として、第４延伸ローラ２２及びブラスト機２３中で繊維表面に微細なアルミナ粉を吹き付けて繊維表面を粗面化した後に巻取機２４に巻き取る。
この工程により、延伸倍率を３．５〜５．５の範囲で第１乃至第４の延伸ローラ１５、１７、１９、２２の速度を調整し、かつ第１乃至第３の乾熱槽１６、１８、２０の温度を１５０〜１８０℃の範囲で調整することにより、繊維の直径が８０μｍ程度前後で所定の曲げ剛性値を有するポリアミド繊維を得ることができる。
【００２６】
複合構造を有する人工毛髪の場合、図４（Ｂ）に示す溶融紡糸及び延伸装置によって製造される。
具体的には、第１の成分であるポリアミド樹脂チップ及び顔料を所定量混練したポリアミド樹脂チップを溶融槽２６Ａに投入し、第２の成分であるポリアミド樹脂チップ及び顔料を所定量混練したポリアミド樹脂チップを溶融槽２６Ｂに投入し、溶融した第１の成分樹脂をギアポンプ２７Ａで吐出部２８の第１の送入口金に送出し、溶融した第２の成分樹脂をギアポンプ２７Ｂで吐出部２８の第２の挿入口金に送出し、所望の複合構造が得られかつ口径が０．３〜１．０ｍｍのノズルを有する送出口金から繊維状の樹脂を送り出す。それ以降は、単層構造を有する人工毛髪の場合と同様の工程を行う。
【００２７】
ここで、何れの人工毛髪の断面形状も、吐出部１３，２８の送出口金のノズル形状で決まるが、ノズルの形状は円、楕円、繭型、星型など何れでもよい。
【００２８】
以上のように作製した繊維は所定の長さにカットされて毛材が完成するが、以下説明するようにこの毛材にカールを付しておくとよい。図５は、作製した毛材にカールを付す工程を模式的に示す図である。図５（Ａ）に示すように毛材３１を適宜の長さ例えば３０〜８０ｃｍ程度に切り揃えたもの多数本例えば４００〜７００本程度を１セットとして横に並べ、バラけないようにその中央部を縫糸３２で縫着することにより、みの毛（ウエフト）状の毛束３０に揃える。その後、図５（Ｂ）に示すように毛束３０をアルミパイプ３３などに巻き付けた後、加熱処理によりカールを付す。これにより人工毛髪３が完成する。ここで、かつらベースに人工毛髪を取り付ける前に行う理由について説明する。かつらベースに人工毛髪を取り付けた後にカーリング付用アイロンやロッドを使ってカール付けを行う場合と、予めカールを付した人工毛髪をかつらベースに取り付ける場合と、を比較すると、後者の場合の方が所望のカール径を得ることができ、またカール保持性が高いからである。
【００２９】
かつらの製造方法について説明する。
先ず、かつらベースを次の手順で作製する。
かつらベースが合成樹脂製のシート材を素材とする場合、かつら装着者における頭部形状雄型の石膏の上に有機溶剤で溶解した樹脂溶液を塗布して乾燥後に石膏から樹脂を外して頭部形状に成形する。またはシート状の合成樹脂を石膏の上から被せて固定して加熱した後に、石膏から樹脂を外して頭部形状に成形する。この時に使用される樹脂としては、柔軟性があるポリウレタンやシリコーンなどの熱可塑性エラストマーが良い。
かつらベースがネット地を素材とする場合、石膏の上にネットを張って固定して、その上から石膏の形状が付き易く、保持性を良好にするためにウレタンを有機溶剤で溶解した樹脂溶液を塗布した後に乾燥させて、石膏から樹脂を外して頭部形状に成形する。
【００３０】
上記のようにして製造した人工毛髪はかつらベースに次の要領で取り付けられる。
図６は人工毛髪をかつらベースに取り付ける工程を模式的に示す図である。なお、図６では人工皮膚のかつらベース４１やネットベースを構成するフィラメント５１は部分的にしか示していない。
かつらベースが人工皮膚でなる場合、図６（Ａ）で示すようにかつらベース４１に鉤針４２を挿通し、図６（Ｂ）に示すように鉤針の先端鉤部４２Ａにループ状の毛髪４３を引っ掛け鉤針４２旋回してループとの係合が解けない状態で、先端鉤部４２Ａを毛髪４３のループ解放端部側に引っ掛けてループ中から抜き出すことで図６（Ｃ）に示すようにかつらベース４１に毛髪４３を結び付ける。
かつらベースがネットの場合には図６（Ｄ）に示すようにネットを構成するフィラメント５１に鉤針４２を挿通して、図６（Ｅ）に示すように鉤針の先端鉤部４２Ａにループ状の毛髪４３を引っ掛け鉤針４２を旋回してループとの係合が解けない状態で、先端鉤部４２Ａを毛髪４３のループ解放端部側に引っ掛けてループ中から抜き出すことで図６（Ｆ）に示すようにフィラメント５１に毛髪４３を結び付ける。
何れの場合も毛髪４３の結び方はかつらの製造で行われている公知の方法で行う。
【００３１】
かつらベースに取り付ける第１及び第２の人工毛髪の混合割合は、［対的に曲げ剛性値の低い毛髪］／［対的に曲げ剛性値の高い毛髪］が、質量比で、３０／７０〜６０／４０となる範囲で混合するのが好ましい。この範囲外になると混合割合の低い毛髪の効果が出なくなることで、混合割合の高い毛髪単体で構成したかつらにおける毛髪の挙動との違いがなくなり、本発明の課題が解決出来ない。
本発明では、第１の人工毛髪と第２の人工毛髪とを上記の混合割合で、かつらベースの全面に満遍なく植設していけばよい。
さらに、かつらベースの特定部位のみを特にボリューム感を出したいときや、特定のカールを保持させてヘアスタイルを長期に保持したい場合などに、かつらベースの特定の領域を指定することで、第１の人工毛髪と第２の人工毛髪との上記した混合割合の範囲外とすることも可能であり、このようなアレンジも本発明の範囲内である。例えば、頭頂部や髪の分け目の領域のみを特に立ち上がらせてボリューム感を出したいときは、第１の人工毛髪と第２の人工毛髪との割合を質量比で例えば５〜２０対９５〜８０に調整するなど、適宜に調整することができる。この場合であっても、かつらベース全体に植設する第１の人工毛髪と第２の人工毛髪との混合割合は、上記のように、質量比で、３０／７０〜６０／４０となる範囲で混合するのが好ましい。このような混合割合とすることで、頭頂部や髪の分け目などの局部的な領域が所望のカール付けと共に所望のボリューム感を呈し得るともに、かつら全体のカールの保持性が高くヘアスタイルが崩れ難い。また、ポリアミド繊維の持つ柔軟性を失うことなくボリューム感を向上することができ、作製可能なヘアスタイルの多様性が実現することができる。さらに、混合する人工毛髪それぞれの組成が異なっていることで異素材からなる繊維を混合した場合と同様に集束性が改善され、自然な外観が生じ、コーミングなどの扱いも容易である。
【００３２】
ここで、前述のように、第１の人工毛髪の素材には脂肪族ポリアミド樹脂を用い、第２の人工毛髪の素材には脂肪族ポリアミド樹脂と半芳香族ポリアミド樹脂を用い、第２の人工毛髪は単層構造又は鞘芯や海島等の複合構造を有している。第２の人工毛髪が鞘芯構造を有する場合には、芯部５ａの素材としては半芳香族ポリアミド樹脂、鞘部５ｂの素材としては脂肪族ポリアミド樹脂とすることが好ましい。第２の人工毛髪が海島構造を有する場合には、海部６ａの素材としては脂肪族ポリアミド樹脂、島部６ｂの素材としては半芳香族ポリアミド樹脂とすることが好ましい。詳細については実施例で説明する。
以上の手順により、かつらが完成する。
【実施例１】
【００３３】
以下に実施例を説明して本発明の実施形態についてさらに詳細に説明する。
何れの実施例及び比較例においても、直径が大体８０μｍ前後になるように製造条件を設定して第１の人工毛髪３Ａ、第２の人工毛髪３Ｂを準備し、第１、第２の人工毛髪３Ａ，３Ｂの各曲げ剛性値を測定した。第１の人工毛髪３Ａと第２の人工毛髪３Ｂとを各実施例及び比較例で異なる割合で混ぜて人工毛髪束を作製し、予め直径２５ｍｍのアルミパイプに長さが２０ｃｍの毛束を捲いて加熱処理によりカールを付与し、長さ１０ｃｍを有するように毛髪の束を半折にし、それぞれの毛髪を一本ずつ５ｃｍ×５ｃｍのネット地に結着することによりスワッチを作製した。そのスワッチを用いて毛髪としての特性評価を行った。【００３４】
実施例１では、第１の人工毛髪３Ａとして断面形状が真円で単層構造を有するナイロン６（ＰＡ６）の繊維を作製した。詳細には、原料チップとして三菱エンジニアプラスチック社製でグレードＮＯＶＡＭＩＤ１０２０のナイロン６（ＰＡ６）のチップを用い、図４（Ａ）における第１延伸ローラ乃至第４延伸ローラ１５、１７、１９、２２の各ローラの速度を調整した。その結果、繊維断面直径が８３．７μｍとなった。
第２の人工毛髪３Ｂとして断面形状が真円の単層構造の繊維を作製した。詳細には、原料チップとして、三菱ガス化学社製でグレードＭＸナイロンのナイロンＭＸＤ６（ＰＡＭＸＤ６）のチップと三菱エンジニアプラスチック社製でグレードＮＯＶＡＭＩＤ１０２０のナイロン６（ＰＡ６）のチップとを重量比率で７０：３０で混ぜたものを用い、図４（Ａ）における第１延伸ローラ乃至第４延伸ローラ１５、１７、１９、２２の各ローラの速度を調整した。繊維の断面直径は８２．１μｍとなった。
実施例１では、第１の人工毛髪３Ａと第２の人工毛髪３Ｂとを５０：５０の割合で混合して人工毛髪束を作製した。
【実施例２】
【００３５】
実施例２では、第１の人工毛髪３Ａには実施例１で作製したナイロン６（ＰＡ６）の繊維を用いた。
第２の人工毛髪として、断面形状が真円で鞘芯構造を有する繊維を作製した。詳細には、芯となる部分の原料チップとして三菱ガス化学社製でグレードＭＸナイロンのナイロンＭＸＤ６（ＰＡＭＸＤ６）のチップを用い、鞘となる部分の原料チップとして三菱エンジニアプラスチック社製でグレードＮＯＶＡＭＩＤ１０２０のナイロン６（ＰＡ６）のチップを用い、ナイロンＭＸＤ６のチップとナイロン６のチップとの重量比率を７２：２５とした。図４（Ｂ）の製造システムを用いて第１延伸ローラ乃至第４延伸ローラ１５、１７、１９、２２の各ローラの速度を調整した結果、繊維の断面直径が８１．６μｍとなった。ここで、芯部の直径は７２．９μｍであったので、第２の人工毛髪の断面寸法は毛髪直径１に対し芯部が０．８９であった。
実施例２では、第１の人工毛髪３Ａと第２の人工毛髪３Ｂとを５０：５０の割合で混合して人工毛髪束を作製した。
【実施例３】
【００３６】
実施例３では、第１の人工毛髪３Ａには実施例１で作製したナイロン６（ＰＡ６）の繊維を用いた。
第２の人工毛髪として、断面形状が真円で海島構造を有する繊維を作製した。詳細には、母材となる部分即ち海部の原料チップとして三菱ガス化学社製でグレードＭＸナイロンのナイロンＭＸＤ６（ＰＡＭＸＤ６）のチップを用い、島部となる部分の原料チップとして三菱エンジニアプラスチック社製でグレードＮＯＶＡＭＩＤ１０２０のナイロン６（ＰＡ６）のチップを用い、ナイロンＭＸＤ６のチップとナイロン６のチップとの重量比率を６５：３５とした。実施例１及び実施例２と同様に各延伸ローラの速度を調整した結果、繊維の断面直径が８３．２μｍとなった。ここで、第２の人工毛髪の軸方向の断面構造は、断面のほぼ中央に一つの島部があり、その中央の島部を囲むように周状に６つの島部がほぼ均等に並んでいる構造である。各島部は何れも断面円形であり、島部の直径は２４．２μｍであったので、島部と海部の面積比は１．４５：１であった。
実施例３では、第１の人工毛髪３Ａと第２の人工毛髪３Ｂとを５０：５０の割合で混合して人工毛髪束を作製した。
【実施例４】
【００３７】
実施例４では、第１の人工毛髪３Ａとして第１の実施例で作製したナイロン６（ＰＡ６）の繊維を用いた。第２の人工毛髪３Ｂとして第１の実施例で作製した、ナイロン６及びナイロンＭＸＤ６からなる単層構造を有する繊維を用いた。第１の人工毛髪３Ａと第２の人工毛髪３Ｂとを３０：７０の割合で混合して人工毛髪束を作製した。
【実施例５】
【００３８】
実施例５では、第１の人工毛髪３Ａとして第１の実施例で作製したナイロン６（ＰＡ６）の繊維を用いた。第２の人工毛髪３Ｂとして第１の実施例で作製した、ナイロン６及びナイロンＭＸＤ６からなる単層構造を有する繊維を用いた。第１の人工毛髪３Ａと第２の人工毛髪３Ｂとを６０：４０の割合で混合して人工毛髪束を作製した。
【実施例６】
【００３９】
実施例６では、第１の人工毛髪３Ａとして第１の実施例で作製したナイロン６（ＰＡ６）の繊維を用いた。第２の人工毛髪３Ｂとして第２の実施例で作製した鞘芯構造の繊維を用いた。第１の人工毛髪３Ａと第２の人工毛髪３Ｂとを３０：７０の割合で混合して人工毛髪束を作製した。
【実施例７】
【００４０】
実施例７では、第１の人工毛髪３Ａとして第１の実施例で作製したナイロン６（ＰＡ６）の繊維を用いた。第２の人工毛髪３Ｂとして第２の実施例で作製した鞘芯構造の繊維を用いた。第１の人工毛髪３Ａと第２の人工毛髪３Ｂとを６０：４０の割合で混合して人工毛髪束を作製した。
【実施例８】
【００４１】
実施例８では、第１の人工毛髪３Ａとして第１の実施例で作製したナイロン６（ＰＡ６）の繊維を用いた。第２の人工毛髪３Ｂとして第３の実施例で作製した海島構造の繊維を用いた。第１の人工毛髪３Ａと第２の人工毛髪３Ｂとを３０：７０の割合で混合して人工毛髪束を作製した。
【実施例９】
【００４２】
実施例９では、第１の人工毛髪３Ａとして第１の実施例で作製したナイロン６（ＰＡ６）の繊維を用いた。第２の人工毛髪３Ｂとして第３の実施例で作製した海島構造の繊維を用いた。第１の人工毛髪３Ａと第２の人工毛髪３Ｂとを６０：４０の割合で混合して人工毛髪束を作製した。【００４３】
（比較例１）
比較例１では、第２の人工毛髪を用いないで実施例１で作製したナイロン６（ＰＡ６）の繊維のみを用いて人工毛髪束を作製した。【００４４】
（比較例２）
比較例２では、第１の人工毛髪３Ａとして第１の実施例で作製したナイロン６（ＰＡ６）の繊維を用いた。第２の人工毛髪３Ｂとして断面形状が真円の単層構造の繊維を作製した。詳細には、原料チップとしてナイロン４６（ＰＡ４６）のチップを用い、図４（Ａ）における第１延伸ローラ乃至第４延伸ローラ１５、１７、１９、２２の各ローラの速度を調整した。繊維の断面直径が８２．４μｍとなった。
比較例２では、第１の人工毛髪３Ａと第２の人工毛髪３Ｂとを５０：５０の割合で混合して人工毛髪束を作製した。【００４５】
（比較例３）
比較例３では、第１の人工毛髪３Ａとして第１の実施例で作製したナイロン６（ＰＡ６）の繊維を用いた。第２の人工毛髪３Ｂとして断面形状が真円の単層構造の繊維を作製した。詳細には、原料チップとして三菱ガス化学社製でグレードＭＸナイロンのナイロンＭＸＤ６（ＰＡＭＸＤ６）のチップと三菱エンジニアプラスチック社製でグレードＮＯＶＡＭＩＤ１０２０のナイロン６（ＰＡ６）のチップとを重量比率で２５：７５で混ぜたものを用い、図４（Ａ）における第１延伸ローラ乃至第４延伸ローラ１５、１７、１９、２２の各ローラの速度を調整した。繊維の断面直径が８２．１μｍとなった。
比較例３では、第１の人工毛髪３Ａと第２の人工毛髪３Ｂとを５０：５０の割合で混合して人工毛髪束を作製した。【００４６】
（比較例４）
比較例４では、第１の人工毛髪３Ａとして第１の実施例で作製したナイロン６（ＰＡ６）の繊維を用いた。第２の人工毛髪３Ｂとして断面形状が真円の単層構造の繊維を作製した。詳細には、原料チップとして三菱ガス化学社製でグレードＭＸナイロンのナイロンＭＸＤ６（ＰＡＭＸＤ６）のチップと三菱エンジニアプラスチック社製でグレードＮＯＶＡＭＩＤ１０２０のナイロン６（ＰＡ６）のチップとを重量比率で８５：１５で混ぜたものを用い、図４（Ａ）における第１延伸ローラ乃至第４延伸ローラ１５、１７、１９、２２の各ローラの速度を調整した。繊維の断面直径が８３．１μｍとなった。
比較例４では、第１の人工毛髪３Ａと第２の人工毛髪３Ｂとを５０：５０の割合で混合して人工毛髪束を作製した。【００４７】
（比較例５）
比較例５では、第１の人工毛髪３Ａとして第１の実施例で作製したナイロン６（ＰＡ６）の繊維を用いた。第２の人工毛髪３Ｂとして断面形状が真円の単層構造の繊維を作製した。詳細には、原料チップとして東洋紡社製のグレードＲＥ５３０Ａのポリエチレンテレフタレート（ＰＥＴ）のチップを用い、図４（Ａ）における第１延伸ローラ乃至第４延伸ローラ１５、１７、１９、２２の各ローラの速度を調整した。繊維の断面直径が８０．１μｍとなった。
比較例５では、第１の人工毛髪３Ａと第２の人工毛髪３Ｂとを７０：３０の割合で混合して人工毛髪束を作製した。比較例５では第２の人工毛髪としてポリエステル系であるポリエチレンテレフタレート樹脂という硬い繊維を第１の人工毛髪に混入しているため、第１の人工毛髪と第２の人工毛髪との混合比を５０：５０ではなく７０：３０とした。【００４８】
（比較例６）
比較例６では、第１の人工毛髪３Ａとして第１の実施例で作製したナイロン６（ＰＡ６）の繊維を用いた。第２の人工毛髪３Ｂとして第１の実施例で作製した、ナイロン６（ＰＡ６）及びナイロンＭＸＤ６（ＰＡＭＸＤ６）からなる単層構造を有する繊維を用いた。
第１の人工毛髪３Ａと第２の人工毛髪３Ｂとを１５：８５の割合で混合して人工毛髪束を作製した。【００４９】
（比較例７）
比較例７では、第１の人工毛髪３Ａとして第１の実施例で作製したナイロン６（ＰＡ６）の繊維を用いた。第２の人工毛髪３Ｂとして第１の実施例で作製した、ナイロン６（ＰＡ６）及びナイロンＭＸＤ６（ＰＡＭＸＤ６）からなる単層構造を有する繊維を用いた。
第１の人工毛髪３Ａと第２の人工毛髪３Ｂとを８５：１５の割合で混合して人工毛髪束を作製した。【００５０】
（比較例８）
比較例８では、第１の人工毛髪３Ａとして第１の実施例で作製したナイロン（ＰＡ６）の繊維を用いた。第２の人工毛髪３Ｂとして第２の実施例で作製した鞘芯構造の繊維を用いた。第１の人工毛髪３Ａと第２の人工毛髪３Ｂとを１５：８５の割合で混合して人工毛髪束を作製した。【００５１】
（比較例９）
比較例９では、第１の人工毛髪３Ａとして第１の実施例で作製したナイロン６（ＰＡ６）の繊維を用いた。第２の人工毛髪３Ｂとして第２の実施例で作製した鞘芯構造の繊維を用いた。第１の人工毛髪３Ａと第２の人工毛髪３Ｂとを８５：１５の割合で混合して人工毛髪束を作製した。【００５２】
（比較例１０）
比較例１０では、第１の人工毛髪３Ａとして第１の実施例で作製したナイロン６（ＰＡ６）の繊維を用いた。第２の人工毛髪３Ｂとして第３の実施例で作製した海島構造の繊維を用いた。第１の人工毛髪３Ａと第２の人工毛髪３Ｂとを１５：８５の割合で混合して人工毛髪束を作製した。【００５３】
（比較例１１）
比較例１１では、第１の人工毛髪３Ａとして第１の実施例で作製したナイロン６（ＰＡ６）の繊維を用いた。第２の人工毛髪３Ｂとして第３の実施例で作製した海島構造を有する繊維を用いた。第１の人工毛髪３Ａと第２の人工毛髪３Ｂとを８５：１５の割合で混合して人工毛髪束を作製した。【００５４】
各実施例及び比較例で作製準備した毛髪の曲げ剛性値を測定した。各毛髪の曲げ剛性値については、川端式測定法を改良したシングルヘアーベンディングテスター（カトーテック（株）製、品名：ＫＥＳ−ＦＢ２−ＳＨ）を用いて、下記に示す測定条件で１本の毛髪を一定曲率まで円弧状に等速度で曲げ、それに伴う微小な曲げモーメントを検出して、曲げモーメントと曲率との関係を測定した。この測定により曲げモーメント／曲率変化によって曲げ剛性値を求めた。測定は温度２０℃、湿度４０％の環境下で行った。
（測定条件）
チャック間距離：１ｃｍ
トルク検出器：トーションワイヤー（スチールワイヤー）のねじれ検出方式
曲率：±２．５ｃｍ−１
曲げ変位速度：０．５ｃｍ−１／秒
測定サイクル：１往復【００５５】
曲げ剛性値の測定結果について説明する。
表１に各実施例及び比較例の曲げ剛性値の測定結果を示す。表１には第１及び第２の人工毛髪の作製条件等も合わせて示している。また、表１には、各実施例、比較例の各毛髪の曲げ剛性値の実測値のほか、断面直径８０μｍに換算した値も示した。第１の人工毛髪の曲げ剛性値と第２の人工毛髪の曲げ剛性値の差を求めた。断面直径８０μｍにおける数値換算は次の通りである。曲げ剛性値は、繊維半径の４乗に比例すると言われていることから、一般的に曲げ剛性と繊維の太さは比例関係にあると考えられている。そこで、実際にテスターでの曲げ剛性測定値を、実測した毛髪の直径から計算した断面積で割り単位面積当たり（ｍｍ２）を求め、毛髪の直径が８０μｍでの断面積を乗じた値とした。【００５６】
【表１】
2010090191.tif 000003
【００５７】
第１の人工毛髪については、実施例１乃至９、比較例１乃至１１の何れも、同じ工程で作製したものを用いているので、曲げ剛性値は３．４３×１０−５Ｎ・ｃｍ２／本であった。温度２０℃、湿度４０％での糸径８０μｍに換算した値は、３．１３×１０−５Ｎ・ｃｍ２／本であった。
第２の人工毛髪については、実施例１乃至３、比較例２乃至５でそれぞれ作製しているので、各毛髪の曲げ剛性値は、順に、５．３３×１０−５Ｎ・ｃｍ２／本、４．８６×１０−５Ｎ・ｃｍ２／本、５．２８×１０−５Ｎ・ｃｍ２／本、４．９６×１０−５Ｎ・ｃｍ２／本、４．７２×１０−５Ｎ・ｃｍ２／本、５．６６×１０−５Ｎ・ｃｍ２／本、８．１１×１０−５Ｎ・ｃｍ２／本であった。【００５８】
第１の人工毛髪と第２の人工毛髪との曲げ剛性値の差は次のようになった。
実施例１、実施例４、実施例５、比較例６及び比較例７では、第１の人工毛髪と第２の人工毛髪との曲げ剛性値の差は１．９３×１０−５Ｎ・ｃｍ２／本であった。
実施例２、実施例６、実施例７、比較例８及び比較例９では、第１の人工毛髪と第２の人工毛髪との曲げ剛性値の差は１．５４×１０−５Ｎ・ｃｍ２／本であった。
実施例３、実施例８、実施例９、比較例１０及び比較例１１では、第１の人工毛髪と第２の人工毛髪との曲げ剛性値の差は１．７５×１０−５Ｎ・ｃｍ２／本であった。
比較例２では、第１の人工毛髪と第２の人工毛髪との曲げ剛性値の差は１．５４×１０−５Ｎ・ｃｍ２／本であった。
比較例３では、第１の人工毛髪と第２の人工毛髪との曲げ剛性値の差は１．３５×１０−５Ｎ・ｃｍ２／本であった。
比較例４では、第１の人工毛髪と第２の人工毛髪との曲げ剛性値の差は２．１１×１０−５Ｎ・ｃｍ２／本であった。
比較例５では、第１の人工毛髪と第２の人工毛髪との曲げ剛性値の差は４．９６×１０−５Ｎ・ｃｍ２／本であった。【００５９】
〔人工毛髪束の評価〕
実施例及び比較例でそれぞれ作製した人工毛髪束を評価するために、予め直径２５ｍｍのアルミパイプに毛髪の長さが２０ｃｍの毛束を捲いて加熱処理により毛髪にカールを付与した後に、毛髪の半折り位置を５ｃｍ×５ｃｍの仮想かつらベースとしてのネット地に植設することにより毛髪の長さが１０ｃｍのスワッチ６０を作製した（図７乃至図１０参照）。そのスワッチ６０を用いて毛髪としての特性評価を行った。特性評価項目は、柔軟性、スタイルセット性、スタイル保持性、集束性、カールセット性及びカール保持性とし、それぞれ以下のように評価した。【００６０】
＜柔軟性＞
柔軟性の評価を次の要領で行った。図７は柔軟性評価手順を模式的に示す図である。図７（Ａ）に示すように仮想かつらベース６１に結着した毛髪６２をセットしてカール高さを測定し、図７（Ｂ）に示すように５０ｇの負荷として負荷用板６３を毛髪６２上に載せ、５分間経過した後、負荷用板６３を取り除いて１分間放置した後のカールの高さを図７（Ｃ）に示すように測定した。図７（Ａ）に示すように負荷を与える前のカールの高さをｈ１とし、図７（Ｃ）に示すように負荷を与えた後のカールの高さをｈ１’とし、（ｈ１’／ｈ１）×１００から回復率を算出し、数値が高い程硬さがあり柔軟性が劣ると判断した。【００６１】
＜スタイルセット性＞
スタイルセット性の評価を次の要領で行った。図８はスタイルセット性の評価手順を模式的に示す図である。図８（Ａ）に示すように、仮想かつらベース６１に結着した毛髪６２をスチーマーで伸ばしてカールの高さを測定し、図８（Ｂ）に示すように毛髪６２に櫛６４を差し込んで矢印の方向に移動した後、図８（Ｃ）に示すように櫛６４を半回転させてその状態を１０秒間維持後、櫛６４を外して１０秒間放置した後に図８（Ｄ）に示すようにカールの高さを測定した。図８（Ａ）に示す状態でのカールの高さをｈ２とし、図６（Ｄ）に示す状態でのカールの高さをｈ２’とし、（ｈ２’−ｈ２）／ｈ２×１００からカールの高さアップ率を算出し、数値が高い程コームなどでスタイルが変りやすいのでセット性が高いと判断した。【００６２】
＜スタイル保持性＞
スタイル保持性の評価を次の要領で行った。図９はスタイル保持性の評価手順を模式的に示す図である。図９（Ａ）に示すように仮想かつらベース６１に結着した毛髪６２をセットした後にカール高さを測定し、その後図９（Ｂ）のように毛髪６２幅の中心部に鉤針６５を挿入して毛髪６２を引っ掛けて、次に図９（Ｃ）（Ｄ）のように鉤針６５を毛髪６２が鉤針６５から外れるまで垂直に引き上げた後の高さを測定した。
図９（Ａ）に示す状態でのカールの高さをｈ３とし、図９（Ｄ）に示す状態でのカールの高さをｈ３’とし、（ｈ３’−ｈ３）／ｈ３からカールの高さアップ率を算出し、数値が高い程外的要因でスタイルが崩れ易いと判断した。【００６３】
＜集束性＞
集束性の評価について説明する。集束性とは、毛髪を濡らした時に毛髪一本一本同士がくっ付いて凝集するような状態を意味する。天然毛髪の場合通常水分を取り除くと毛髪同士は離れて凝集状態は解消される。これに対して、合成樹脂から成る繊維の場合には集束した状態から、水分を取り除いても集束状態が解消せずにその状態を保持し、または水分がない状態でもあっても凝集する性質がある。この集束性の現象により、同本数の毛髪を横に並べた時に、集束している状態では並べた毛束全体の幅が小さくなり、集束していない状態では毛束全体の幅が大きくなる。そこで、湿度が高いと集束が起こり易いので、高湿度環境下に毛髪を放置して集束を発生させた状態から、低湿度環境下に移して集束の解消程度を測定した。【００６４】
具体的な集束性の評価方法を説明する。
図１０は集束性の評価方法を模式的に示す図である。図１０（Ａ）に示すように温度２５℃、湿度５０±５％の環境下でスワッチ６０をセットする。その後、温度２５℃、湿度８０±５％の環境下で移して３０分間放置する。すると、図１０（Ｂ）に示すように毛髪６２同士が絡み合う。その後、温度２５℃、湿度５０±５％の環境下に戻すと、図１０（Ｃ）に示すように集束状態がほぼ解消する場合と図１０（Ｄ）に示すように集束状態が解消せず保持している場合とがある。
毛髪のカール部分は櫛などでセットして整えても、かつらベースに毛髪を手作業で取り付けるため、毛髪のカールの絡み合いがスワッチにより異なる。そのため、なるべく誤差をすくなくするために、各環境下で、カールの起点の位置を基準に毛髪束の幅Ｗ１、Ｗ２、Ｗ３、Ｗ４を定めることにより集束性を定量化した。図１０（Ａ）に示す幅Ｗ１と比べ図１０（Ｂ）に示す幅Ｗ２は小さくなる。図１０（Ｂ）に示す幅Ｗ２よりも図１０（Ｃ）に示す幅Ｗ３及び図１０（Ｄ）に示す幅Ｗ４の方が大きくなる傾向にある。よって、幅Ｗ１と幅Ｗ３との関係、幅Ｗ１と幅Ｗ４との関係から集束性を定量化した。【００６５】
具体的には、図１０（Ａ）に示すように仮想かつらベース６１に植設された毛髪６２をセットし、温度２５℃、湿度８０±５％の環境下で３０分間放置する。図１０（Ｂ）に示すように毛髪６２のカールが始まる起点の位置で毛束幅Ｗ２を測定した。その後、温度２５℃、湿度５０±５％の環境下で移して３０分間放置した後に毛髪に１回コーミングを行い一時的に集束状態を解消させ、毛髪のカールが始まる起点の位置で毛束幅Ｗ３、Ｗ４を測定する。（Ｗ３−Ｗ２）／Ｗ２×１００又は（Ｗ４−Ｗ２）／Ｗ２×１００で拡大率を算出した。この数値が高いほど毛髪がバラけているので集束性は低いと判断した。【００６６】
＜カールのセット性＞
カールのセット性の評価を次の要領で行った。毛髪束を図５（Ａ）に示すように毛材３１を２０ｃｍの長さに切り揃えたもの多数本例えば４５０〜５００本程度を１セットとして横に並べ、バラけないようにそのほぼ中央部を縫糸３２で縫着することにより、幅が１３〜１５ｃｍのみの毛（ウエフト）状の毛束３０に揃え、この毛束３０を水に浸漬することにより濡らし、その後、図５（Ｂ）に示すように毛束３０を直径２５ｍｍのアルミパイプ３３に巻き付けてその上からナイロン製の不織布を巻きつけて１８０℃、１時間の加熱処理を施し、このカール付けした毛束における毛髪のカール径を測定した。測定したカール径の値がアルミパイプの直径２５ｍｍに近い程カールセット性が良いと判断した。【００６７】
＜カール保持性＞
カールの保持性の評価を次の要領で行った。カールのセット性の評価で使用した毛束３０であってカールが付与された毛束３０を用い、温度２５℃、湿度６５±５％の環境下でカール径Ｆ１を測定し、シャンプー、ドライヤーでの乾燥、ブラッシングを５０回繰り返した後の毛髪のカール径Ｆ２を測定した。各測定した値から、式（Ｆ２−Ｆ１）／Ｆ１×１００により、カール径の伸び率を求め、カール径の伸び率の数値が大きいほどカール径の保持性が悪いと判断した。【００６８】
表２は実施例１乃至実施例９並びに比較例１乃至比較例１１の評価結果を示す図表である。なお、表２には、第１の人工毛髪と第２の人工毛髪の素材、構造のほか第１の人工毛髪と第２の人工毛髪との曲げ剛性値の差の値も併せて示している。【００６９】
【表２】
2010090191.tif 000004
【００７０】
図１１乃至図１６は各評価項目の値を昇順に並べ替えてグラフ化したものであり、図１１は柔軟性に関する毛束の回復率、図１２はスタイルセット性に関する毛束高さアップ率、図１３はスタイル保持性に関する毛束高さアップ率、図１４は集束性に関する毛束幅拡大率、図１５はカールセット性に関する毛束カール径、図１６はカール保持性に関するカール径伸び率に関するものある。【００７１】
柔軟性を示す毛束の回復率については、図１１に示すように、実施例１乃至実施例９における値は、比較例１、２、３、９、１１、７における値（４８．８％、４９．７％、５０．５％、５１．０％、５１．３％、５１．５％）と比較例４、８、１０、６、５における値（６５．１％、６５．６％、６５．９％、６６．４％、７２．３％）との間にある。実施例１乃至実施例９における人工毛髪束は、比較例１のように一種類のポリアミド繊維のみから成る人工毛髪束よりも硬く剛性があり、かつ、比較例５のようにポリアミド以外であるポリエステル系繊維を混合した人工毛髪束よりも軟らかさがあることが分かった。換言すれば、比較例１、２、３、９、１１、７における人工毛髪束では、回復率が５２％よりも低く、毛髪束として柔らかすぎて十分なボリューム感を出すことができない。逆に、比較例４、８、１０、６、５における人工毛髪束では、回復率が６５％よりも高く、ボリューム感が出すぎてしまい、第１の人工毛髪と第２の人工毛髪との何れもポリアミド繊維で構成したことによるポリアミド繊維特有の柔らかさが失われてしまうので好ましくない。
以上の結果から、人工毛髪束の回復率としては、実施例１乃至実施例９で示す第１の人工毛髪と第２の人工毛髪との組み合わせが好ましく、ポリアミド繊維特有の柔軟性を失うことなく適度な柔軟性が付与されていることが分かった。【００７２】
スタイルセット性に関する毛束高さアップ率については、図１２に示すように、実施例１乃至９における値は、比較例１、２、５、９、１１、７、３における値（２０．６、２１．１％、２３．０％、２４．２％、２４．３％、２４．５％、２５．１％）と、比較例４、８、１０、６における値（４６．８％、４７．４％、４８．１％、４８．８％）との間にある。人工毛髪束高さアップ率が小さいとブラシやコームでスタイルをセットしようとしても毛髪の動きの変化が小さく、所望のスタイルを呈することが困難となり好ましくない。逆に、人工毛髪束高さアップ率が高いと少しのブラッシングにより毛髪が大きく変化してしまい微調整が困難となる。
以上の結果から、人工毛髪束の高さアップ率としては、実施例１乃至実施例９で示す第１の人工毛髪と第２の人工毛髪との組み合わせが好ましく、何れの実施例においても一種類のポリアミド繊維で構成した人工毛髪束よりも所望のヘアスタイルをセットし易くなることが分かった。【００７３】
スタイル保持性に関する毛束の高さアップ率は、図１３に示すように、実施例１乃至実施例９の集合のあとに各比較例が並ぶ昇順になっている。よって、各実施例は一連の比較例と比べて、スタイルセットした後スタイルが壊れ難く保持され易いことが分かった。【００７４】
集束性に関する毛束幅拡大率については、図１４に示すように、各実施例の結果は比較例１乃至比較例３及び比較例６乃至比較例１１と比べて高いことから、第１の人工毛髪を構成するポリアミド樹脂と異なる素材で第２の人工毛髪を構成し、所定の条件を満たすように第１の人工毛髪に対し第２の人工毛髪を混ぜると、集束性を改善できることが分かった。なお、比較例５では、何れの実施例と比べても毛束幅拡大率が若干高い結果となったが、これは第２の人工毛髪をＰＥＴ繊維としたためと考えられる。比較例４では第２の人工毛髪として実施例１、実施例４及び実施例５と同じ素材を用いているわけであるが、素材の混合割合を、ナイロンＭＸＤ６（ＰＡＭＸＤ６）とナイロン６（ＰＡ６）との割合が８５：１５であり、ナイロンＭＸＤ６の割合を高くし、第１の人工毛髪と第２の人工毛髪との曲げ剛性値の差を大きくしたためと考えられる。比較例４及び比較例５については、集束性以外の評価結果、特に、回復率、スタイルセット性及びスタイル保持性に関する毛束高さアップ率の結果から総合判断すると、本発明の目的を達成するには相応しくない。【００７５】
カールセット性に関する毛束カール径については、図１５に示すように、各実施例の後に比較例が並ぶことから、各実施例の何れも各比較例と比べ、カール径の値がアルミパイプの直径２５ｍｍに近い。よって、実施例１乃至９では、カールセット性が良いことが判った。【００７６】
カール保持性に関するカール径伸び率については、図１６に示すように、毛束カール径に関する結果と同様、各実施例の後に比較例が並び、前述したように各比較例と比べ、実施例１乃至実施例９のカール径伸び率が小さい。よって、実施例１乃至実施例９では、カール径保持性は良いことが判った。【００７７】
以上の評価結果により、例えば毛束幅拡大率で評価した集束性の結果からすると一番改善効率が優れているのは比較例５であるところ、比較例５では柔軟性で評価した回復率の数値が高く柔軟性に乏しい。つまりある比較例では特定の評価においては実施例を上回っているが、総合的に判断すると、何れの実施例も比較例と比べて優れていることが分かった。【００７８】
即ち、第１の人工毛髪と第２の人工毛髪との組み合わせ、即ち、ポリアミド繊維の種類の組み合わせとしては、表１に示す各実施例から、ナイロン６の単層構造を有する第１の人工毛髪に対して、第２の人工毛髪としてはナイロン６とナイロンＭＸＤ６とを混ぜた単層、鞘部の素材をナイロン６とし芯部の素材をナイロンＭＸＤ６とした鞘芯構造、島部の素材をナイロンＭＸＤ６とし母材の素材をナイロン６とした海島構造とすることが好ましいことが判った。【００７９】
実施例１乃至３を比較例１乃至４と比較した結果、第１の人工毛髪と第２の人工毛髪との曲げ剛性値の差が、１．５４×１０−５Ｎｃｍ２／本以上１．７５×１０−５Ｎｃｍ２／本以下がよく、第１の人工毛髪と第２の人工毛髪との混合割合を５０：５０で混合して人工毛髪束とし、この人工毛髪束を用いて第１の人工毛髪と第２の人工毛髪とが単位領域当たり均等に分布するようにかつらベースに取り付けることが好ましいことが判った。【００８０】
実施例１、実施例４及び実施例５と比較例６及び比較例７とを比較すると、何れも、ナイロン６の単層構造の繊維を第１の人工毛髪として採用し、ナイロンＭＸＤ６とナイロン６とを７０：３０の重量比で混ぜた単層構造の繊維を第２の人工毛髪として採用しているところ、第１の人工毛髪と第２の人工毛髪の混合比が３０：７０〜６０：４０が好ましいことが判った。【００８１】
実施例２、実施例６及び実施例７と比較例８及び比較例９とを比較すると、何れも、ナイロン６の単層構造の繊維を第１の人工毛髪として採用し、芯部の素材をナイロンＭＸＤ６とし鞘部の素材をナイロン６としかつ芯部の素材と鞘部の素材との重量比を７５：２５の重量比とした鞘芯構造の繊維を第２の人工毛髪として採用しているところ、第１の人工毛髪と第２の人工毛髪の混合比が３０：７０〜６０：４０が好ましいことが判った。【００８２】
実施例３、実施例８及び実施例９と比較例１０及び比較例１１とを比較すると、何れも、第１の人工毛髪をナイロン６の単層構造の繊維を採用し、島部の素材をナイロンＭＸＤ６とし海部の素材（母材）をナイロン６としかつ島部の素材と海部の素材との重量比を６５：３５の重量比とした海島構造の繊維を第２の人工毛髪として採用しているところ、第１の人工毛髪と第２の人工毛髪の混合比が３０：７０〜６０：４０が好ましいことが判った。【００８３】
実施例１乃至実施例９と比較例１乃至比較例１１においては全て第１の人工毛髪が同種類の場合で比較している。そこで、第１の人工毛髪をナイロン６（ＰＡ６）以外の脂肪族ポリアミド繊維とした場合でも同様のことがいえるか検討した。
【実施例１０】
【００８４】
実施例１０では、第１の人工毛髪３Ａとして断面形状が真円で単層構造を有するナイロン６６（ＰＡ６６）の繊維を作製した。詳細には、原料チップとしてナイロン６６（宇部興産社製ＵＢＥナイロン６、６  ２０２０Ｂ）のチップを用い、図４（Ａ）における第１延伸ローラ乃至第４延伸ローラ１５、１７、１９、２２の各ローラの速度を調整した。その結果、繊維断面直径が８３．１μｍとなった。
第２の人工毛髪３Ｂには、実施例１で作製した、ナイロン６（ＰＡ６）とナイロンＭＸＤ６（ＰＡＭＸＤ６）からなる単層構造を有する繊維を用いた。
実施例１０では、第１の人工毛髪３Ａと第２の人工毛髪３Ｂとを５０：５０の割合で混合して人工毛髪束を作製した。
【実施例１１】
【００８５】
実施例１１では、第１の人工毛髪３Ａとして、実施例１０で作製したナイロン６６の繊維を用いた。
第２の人工毛髪３Ｂとして、実施例３で作製した、海部がナイロンＭＸＤ６（ＰＡＭＸＤ６）で島部がナイロン６（ＰＡ６）となる海島構造を有する繊維を用いた。
実施例１１では、第１の人工毛髪３Ａと第２の人工毛髪３Ｂとを５０：５０の割合で混合して人工毛髪束を作製した。
【実施例１２】
【００８６】
実施例１２では、第１の人工毛髪３Ａとして、断面形状が真円で単層構造を有するナイロン６１０（ＰＡ６１０）の繊維を作製した。詳細には、原料チップとしてナイロン６１０（東レ社製アミランＣＭ２００１）のチップを用い、図４（Ａ）における第１延伸ローラ乃至第４延伸ローラ１５、１７、１９、２２の各ローラの速度を調整した。その結果、繊維断面直径が８２．８μｍとなった。
第２の人工毛髪３Ｂとして、実施例１で作製した、ナイロン６（ＰＡ６）とナイロンＭＸＤ６（ＰＡＭＸＤ６）からなる単層構造を有する繊維を用いた。
実施例１２では、第１の人工毛髪３Ａと第２の人工毛髪３Ｂとを５０：５０の割合で混合して人工毛髪束を作製した。
【実施例１３】
【００８７】
実施例１３では、第１の人工毛髪３Ａとして、断面形状が真円で単層構造を有するナイロン６１２（ＰＡ６１２）及びナイロン４６（ＰＡ４６）の繊維を作製した。詳細には、原料チップとしてナイロン６１２（デュポン社製Ｚｙｔｅｌ  １５８）のチップとナイロン４６（ＤＳＭジャパン社製ＴＳ３００）とを質量比で７０：３０に混ぜたものを用い、図４（Ａ）における第１延伸ローラ乃至第４延伸ローラ１５、１７、１９、２２の各ローラの速度を調整した。その結果、繊維断面直径が８２．５μｍとなった。
第２の人工毛髪３Ｂとして、実施例１で作製した、ナイロン６（ＰＡ６）とナイロンＭＸＤ６（ＰＡＭＸＤ６）からなる単層構造を有する繊維を用いた。
実施例１３では、第１の人工毛髪３Ａと第２の人工毛髪３Ｂとを５０：５０の割合で混合して人工毛髪束を作製した。
【実施例１４】
【００８８】
実施例１４では、第１の人工毛髪３Ａとして、断面形状が真円で単層構造を有するナイロン６１２（ＰＡ６１２）及びナイロン４６（ＰＡ４６）の繊維を作製した。詳細には、原料チップとしてナイロン６１２（デュポン社製Ｚｙｔｅｌ  １５８）のチップとナイロン４６（ＤＳＭジャパン社製ＴＳ３００）とを質量比で８０：２０で混ぜたものを用い、図４（Ａ）における第１延伸ローラ乃至第４延伸ローラ１５、１７、１９、２２の各ローラの速度を調整した。その結果、繊維断面直径が８３．０μｍとなった。
第２の人工毛髪３Ｂとして、実施例２で作製した鞘芯構造の繊維を用いた。
実施例１４では、第１の人工毛髪３Ａと第２の人工毛髪３Ｂとを５０：５０の割合で混合して人工毛髪束を作製した。
【実施例１５】
【００８９】
実施例１５では、第１の人工毛髪３Ａとして、実施例１４で作製したナイロン６１２（ＰＡ６１２）及びナイロン４６（ＰＡ４６）の単層構造を有する繊維を用いた。
第２の人工毛髪３Ｂとして、実施例３で作製した海島構造の繊維を用いた。
実施例１５では、第１の人工毛髪３Ａと第２の人工毛髪３Ｂとを５０：５０の割合で混合して人工毛髪束を作製した。
【実施例１６】
【００９０】
実施例１６では、第１の人工毛髪３Ａとして、断面形状が真円で単層構造を有するナイロン６１２（ＰＡ６１２）の繊維を作製した。詳細には、原料チップとしてナイロン６１２（デュポン社製Ｚｙｔｅｌ  １５８）のチップを用い、図４（Ａ）における第１延伸ローラ乃至第４延伸ローラ１５、１７、１９、２２の各ローラの速度を調整した。その結果、繊維断面直径が８０．３μｍとなった。
第２の人工毛髪３Ｂとして、断面形状が真円で鞘芯層構造を有する繊維を作製した。詳細には、芯となる部分の原料チップとしてナイロンＭＸＤ６（三菱ガス化学社製ＭＸナイロン  ＰＡＭＸＤ６）のチップを用い、鞘となる部分の原料チップとしてナイロン６（三菱エンジニアリングプラスチックス社製ＮＯＶＡＭＩＤ１０２０）のチップを用い、ナイロン６のチップとナイロンＭＸＤ６のチップとの重量比率を４５：５５とした。図４（Ｂ）の製造システムを用いて第１延伸ローラ乃至第４延伸ローラ１５、１７、１９、２２の各ローラの速度を調整した結果、繊維の断面直径が８２．２μｍとなった。ここで、毛髪直径を１とすると芯部は０．７０であった。
実施例１６では、第１の人工毛髪３Ａと第２の人工毛髪３Ｂとを５０：５０の割合で混合して人工毛髪束を作製した。【００９１】
実施例１０乃至実施例１６で新たに作製準備した毛髪の曲げ剛性値を前述と同様に測定した。測定条件等については前述と同じとした。曲げ剛性値の測定結果について説明する。表３に実施例１０〜実施例１６の測定結果のほか、断面直径８０μｍに換算した値と、第１及び第２の人工毛髪の作製条件等も併せて示している。【００９２】
【表３】
2010090191.tif 000005
【００９３】
第１の人工毛髪については、実施例１０、１２、１３、１４、１６でそれぞれ作製しているので、各曲げ剛性値は、順に、３．６４×１０−５Ｎ・ｃｍ２／本、３．６７×１０−５Ｎ・ｃｍ２／本、３．４０×１０−５Ｎ・ｃｍ２／本、３．３８×１０−５Ｎ・ｃｍ２／本、３．０２×１０−５Ｎ・ｃｍ２／本であった。
第２の人工毛髪については、実施例１６で新たに作製しており、その曲げ剛性値は５．０１×１０−５Ｎ・ｃｍ２／本であった。【００９４】
第１の人工毛髪と第２の人工毛髪との曲げ剛性値（換算値）の差は次のようになった。
第１の人工毛髪と第２の人工毛髪との曲げ剛性値の差は、実施例１０、実施例１１、実施例１２、実施例１３、実施例１４、実施例１５、実施例１６の順に、１．６９×１０−５Ｎ・ｃｍ２／本、１．５１×１０−５Ｎ・ｃｍ２／本、１．６４×１０−５Ｎ・ｃｍ２／本、１．８６×１０−５Ｎ・ｃｍ２／本、１．５３×１０−５Ｎ・ｃｍ２／本、１．７４×１０−５Ｎ・ｃｍ２／本、１．７４×１０−５Ｎ・ｃｍ２／本であった。【００９５】
実施例１０〜１６についても、前述と同様に、人工毛髪束の評価をそれぞれ行った。表４は実施例１０乃至実施例１６の評価結果を示す図表である。なお、表４には、第１の人工毛髪と第２の人工毛髪の素材、構造のほか第１の人工毛髪と第２の人工毛髪との曲げ剛性値の差の値も併せて示している。
【表４】
2010090191.tif 000006
【００９６】
実施例１０〜１６における人工毛髪束について、前述の実施例及び比較例と同様、評価をした。
柔軟性を示す毛束の回復率については、実施例１０〜１６の順に、５９．４％、５８．０％、５８．１％、５６．５％、５４．５％、５３．６％、５２．４％であった。これらの値は、図１１に示したように、比較例７の値５１．５％と比較例４の値６５．１％との間にあり、実施例１０〜１６についても実施例１乃至実施例９と同様、第１の人工毛髪と第２の人工毛髪との組み合わせとして好ましく、ポリアミド繊維特有の柔軟性を失うことなく、適度な柔軟性が付与されていることが分かった。【００９７】
スタイルセット性に関する毛束高さアップ率については、実施例１０〜１６の順に、３８．９％、３９．０％、３９．２％、３８．０％、３８．８％、３９．１％、４１．９％であった。これらの値は、図１２に示したように、比較例３の値２５．１％と比較例４の値４６．８％との間にあり、実施例１０〜１６についても実施例１乃至実施例９と同様、第１の人工毛髪と第２の人工毛髪との組み合わせとして、一種類のポリアミド繊維で構成した人工毛髪束よりも所望のヘアスタイルをセットし易くなることが分かった。【００９８】
スタイル保持性に関する毛束高さアップ率については、実施例１０〜１６の順に、１９％、１９．５％、１９．６％、２０．１％、１９．７％、１９．０％、１６．２％であった。これらの値は、図１３に示したように、比較例１の値２６．２％よりも低く、実施例１０〜１６についても実施例１乃至実施例９と同様、一連の比較例と比べて、スタイルセットした後スタイルが壊れ難く保持され易いことが分かった。【００９９】
集束性に関する毛束幅拡大率については、実施例１０〜１６の順に、３４．４％、３４．１％、３４．９％、３５．４％、３５．２％、３４．７％、３５．１％であった。これらの値は、図１４に示すように、比較例３の値２７．８％と比較例５の値３６．０との間にあり、実施例１０〜１６についても実施例１乃至実施例９と同様、第１の人工毛髪と第２の人工毛髪との組み合わせとして、第１の人工毛髪を構成するポリアミド樹脂と異なる素材で第２の人工毛髪を構成し、所定の条件を満たすように第１の人工毛髪に対し第２の人工毛髪を混ぜると、集束性を改善できることが分かった。【０１００】
カールセット性に関する毛束カール径については、実施例１０〜１６の順に、３１．２ｍｍ、３１．４ｍｍ、３０．７ｍｍ、３０．５ｍｍ、３１．９ｍｍ、３１．８ｍｍ、３０．６ｍｍであった。これらの値は、図１５に示すように、比較例５の値３６．６ｍｍよりも小さく、カール径の値がアルミパイプの直径に近い範囲（約３１ｍｍ〜３５ｍｍ）であることから、実施例１０〜１６では、カールセット性が良いことが判明した。【０１０１】
カール保持性に関するカール径伸び率については、実施例１０〜１６の順に、６．１％、６．０％、５．８％、５．７％、６．３％、６．２％、５．７％であった。これらの値は図１６に示すように、比較例５の値９．４％より小さい。よって、第１の人工毛髪と第２の人工毛髪との組み合わせにおいては、実施例１乃至実施例９と同様、実施例１０乃至実施例１６であっても、カール径保持率が良いことが分かった。【０１０２】
実施例１０〜実施例１６の評価結果を前述の実施例１〜実施例９及び比較例１〜比較例１１と対比すると、第１の人工毛髪が脂肪族ポリアミド樹脂でなっており、換算した値で曲げ剛性値が３．００×１０−５〜３．４２×１０−５Ｎ・ｃｍ２／本であれば、第１の人工毛髪としては、ナイロン６、ナイロン６６、ナイロン６１０、ナイロン６１２などで、一種類又はそれらの組み合わせでなっていればよいといえる。第２の人工毛髪としては脂肪族ポリアミド樹脂と半芳香族ポリアミド樹脂とからなり、単層構造でなくても、鞘芯や海島などの複合構造を有していても良いといえる。【０１０３】
以上のことから、第１の人工毛髪を脂肪族ポリアミド繊維で構成し、第２の人工毛髪を第１の人工毛髪とは異なる素材、即ち、脂肪族ポリアミドと半芳香族ポリアミドとを単層、複合構造として含んで構成することで、第１に、第１及び第２の人工毛髪を何れもポリアミド繊維とするのでポリアミド繊維の有する基本的な毛髪としての特性、即ち、柔軟性、高熱セット性を維持しつつ、第２に、ボリューム感を向上させることができ、第３に、同種類の繊維同士が収束しあう状態を異種のポリアミド繊維を分散することで、ポリアミド繊維が収束しないで、自然な風合いのかつらを提供することができる。
【図１】
2010090191.tif 000007
【図２】
2010090191.tif 000008
【図３】
2010090191.tif 000009
【図４】
2010090191.tif 000010
【図５】
2010090191.tif 000011
【図６】
2010090191.tif 000012
【図７】
2010090191.tif 000013
【図８】
2010090191.tif 000014
【図９】
2010090191.tif 000015
【図１０】
2010090191.tif 000016
【図１１】
2010090191.tif 000017
【図１２】
2010090191.tif 000018
【図１３】
2010090191.tif 000019
【図１４】
2010090191.tif 000020
【図１５】
2010090191.tif 000021
【図１６】
2010090191.tif 000022
【国際調査報告】
2010090191.tif 000023
2010090191.tif 000024